化学組成が下記の式I:SiOxCyHzI式中、x、yおよびzは、それぞれ1≦x≦2、0001≦y≦05および0001≦z≦05を満たす数であるで表される、紫外領域の波長の励起光により励起される蛍光体。330nmの励起波長において360~850nmの範囲に発光ピーク波長を有する請求項1に記載の蛍光体。化学組成が下記の式II:SiOxCyHzII式中、x、yおよびzは、それぞれ1≦x≦2、08≦y≦2および3≦z≦6を満たす数であるで表される構成単位を有するシリコーン樹脂を水素雰囲気中で焼成する工程を含む、蛍光体の製造方法。前記焼成する工程が、前記シリコーン樹脂を水素雰囲気中、550~700°Cの温度範囲で一段階目の焼成を行い、さらに加熱して700~1450°Cの温度範囲で二段階目の焼成を行う工程である請求項3に記載の製造方法。本発明は、水素を含有するSiOC系のセラミックスからなる新規な蛍光体を提供することを目的とする。また、本発明は、そのような蛍光体の製造方法を提供することを目的とする。本発明者は、驚くべきことに、シリコーン樹脂を水素雰囲気中で焼成することにより、紫外領域の波長の励起光により励起されて白色蛍光を発するセラミックスが得られることを見出して、本発明を完成するに至った。すなわち、本発明によれば、化学組成が下記の式I:SiOxCyHzI式中、x、yおよびzは、それぞれ1≦x≦2、0001≦y≦05および0001≦z≦05を満たす数であるで表される、紫外領域の波長の励起光により励起される蛍光体が提供される。また、本発明によれば、化学組成が下記の式II:SiOxCyHzII式中、x、yおよびzは、それぞれ1≦x≦2、08≦y≦2および3≦z≦6を満たす数であるで表されるシリコーン樹脂を水素雰囲気中で焼成する工程を含む、蛍光体の製造方法が提供される。本発明の蛍光体は、近紫外領域の波長の励起光により励起されて、白色または黄色の蛍光を発するので、蛍光灯や白色LEDなどの照明、蛍光塗料などに利用できる。本発明の蛍光体は耐熱性および耐酸化性に優れるので、従来の蛍光体に比べて取り扱いおよび保存が容易である。また、本発明の製造方法によれば、そのような蛍光体を低コストで簡便に製造することができる。[1.蛍光体]本発明の蛍光体は、化学組成が下記の式I:SiOxCyHzI式中、x、yおよびzは、それぞれ1≦x≦2、0001≦y≦05および0001≦z≦05を満たす数であるで表され、紫外領域の波長の励起光により励起されることを特徴とする。化学組成とは、化合物または混合物の構成成分の名称およびそれらの量的割合を意味する。本明細書において、化学組成中のSiについては吸光光度法、Cについては燃焼赤外吸収法、Hについては不活性ガス融解法により得られる値であり、Oについてはサンプル重量からC、HおよびSiの重量を差し引いて算出される値である。本発明の好ましい実施形態において、上記の式I中、yは001≦y≦04、特に01≦y≦03を満たす数であり、zは0005≦z≦04、特に005≦z≦03を満たす数である。本発明の実施形態において、蛍光体は250~400nmの励起波長において白色または黄色の蛍光を発する。また、本発明の実施形態において、蛍光体は330nmの励起波長において360~850nmの範囲に発光ピーク波長を有することが好ましい。本発明の実施形態において、蛍光体は残光性蛍光体または蓄光性蛍光体であってもよい。すなわち、励起光による励起を停止した後、所定の時間発光することができる蛍光体も本発明の範囲に含まれる。本発明の発光性組成物の形態は特に限定されず、用途に応じて適宜決定できる。本発明の実施形態において、蛍光体は、例えば微粒子の形態にあってもよいし、繊維の形態にあってもよい。[2.蛍光体の製造方法]本発明の蛍光体は、化学組成が下記の式II:SiOxCyHzII式中、x、yおよびzは、それぞれ1≦x≦2、08≦y≦2および3≦z≦6を満たす数であるで表される構成単位を有するシリコーン樹脂を水素雰囲気中で焼成することにより製造することができる。本発明の実施形態において、蛍光体の原料として用いられるシリコーン樹脂は、三官能性シロキサン単位を必須の構成単位として含み、該構成単位の化学組成が上記の式IIで表される、三次元構造のポリシロキサンである。ポリシロキサンは、当該技術において公知の物質であり、その製造方法は特に限定されず、例えばジアルキルジクロロシランを加水分解してジアルキルシラノールとし、これを脱水縮合反応させることによって製造できる。本発明の蛍光体の原料としてのポリシロキサンとしては、例えば、式2SiOまたはSiOをシロキサン単位として含むポリシロキサンが挙げられ、その平均分子量は特に限定されないが、例えばゲル浸透クロマトグラフィーGPCにより測定して得られる重量平均分子量が5000~300000、好ましくは8000~200000である。このようなポリシロキサンとして、例えばSR350GeneralElectricSiliconeproductsDiv社などの市販品を用いることができる。あるいは、信越化学工業株式会社から販売されているゴムコンパウンドKE931UまたはKE520Uからの成型体を用いてもよい。本発明の実施形態において、蛍光体の原料としてのポリシロキサンは、式RSiO15式中、Rはメチル基またはエチル基を示すをシロキサン単位として含むポリシルセスキオキサンであってもよい。このポリシルセスキオキサンは、当該技術において公知の物質であり、その製造方法は特に限定されず、例えば特開昭53-88099号公報に記載の方法により製造できる。ポリシルセスキオキサンの平均分子量は特に限定されないが、例えばGPCにより測定して得られ重量平均分子量が500~300000、好ましくは1000~30000、さらに好ましくは1500~15000である。このようなポリシルセスキオキサンとして、例えばYR3370モメンティブパフォーマンスマテリアルズジャパン合同会社、WackerBelsil商標PMSMKWackerChemieAG社、GransilPSQGrantIndustries社などの市販品を用いることができる。本発明の実施形態において、蛍光体の原料としてのシリコーン樹脂は、トリクロロシランなどの塩化物を加水分解して得ることができるポリシロキサンであってもよい。本発明の実施形態においては、上記のシリコーン樹脂を耐熱性容器に入れ、水素雰囲気中で焼成する。水素雰囲気中での焼成により、シリコーン樹脂中の炭素は炭化水素として除去される。なお、焼成時の水素流通量は特に限定されないが、好ましくは100~2000ml/分である。耐熱性容器は特に限定されないが、例えば黒鉛、炭化ケイ素、アルミナなどの材質の容器が好適である。焼成工程に用いられる焼成炉は、焼成時の雰囲気を制御できる炉であれば特に限定されない。本発明の製造方法においては、シリコーン樹脂の水素雰囲気中での焼成工程は、所定の温度での一段階目の焼成と、その所定の温度よりも高い温度での二段階目の焼成とを連続的に行う二段階焼成であることが望ましい。すなわち、本発明の好ましい実施形態においては、550~700°Cの温度範囲で一段階目の焼成を行い、さらに加熱して700~1450°Cの温度範囲で二段階目の焼成を行う。また、本発明の実施形態において、焼成温度の保持時間は、一段階目の焼成では30分~4時間の範囲が好ましく、二段階目の焼成では5分~10時間の範囲が好ましい。なお、焼成の際の昇温速度は特に限定されないが、好ましくは1~10°C/分の範囲である。本発明の蛍光体の発光スペクトルおよび発光ピーク波長は、二段階目の焼成温度および保持時間に応じて変化することが、本発明者により見出されている。例えば、青みがかった白色の蛍光を発する蛍光体を得たい場合は、二段階目の焼成温度を比較的低温例えば700~900°C程度にするか、または保持時間を短時間例えば、5~60分程度とすればよい。黄色みがかった白色または黄色の蛍光を発する蛍光体を得たい場合は、二段階目の焼成温度を比較的高温例えば1000~1450°C程度にするか、または保持時間を長時間例えば、1~10時間程度とすればよい。また、残光性蛍光体または蓄光性蛍光体を得たい場合は、二段階目の焼成温度を適度な高温例えば1000~1300°C程度にして保持時間を長時間例えば、1~10時間程度とすればよい。本発明の実施形態においては、必要に応じて、得られた蛍光体を粉砕、分級および洗浄などの処理に付してもよい。このような処理により、微粒子の形態にある本発明の蛍光体を得ることができる。本発明の実施形態においては、原料として溶融性シリコーン樹脂を用い、これを溶融紡糸して得たシリコーン樹脂の繊維を水素雰囲気中で焼成することにより、繊維の形態にある蛍光体を製造することもできる。すなわち、本発明の製造方法は、原料のシリコーン樹脂を溶融紡糸する工程を含んでいてもよい。なお、溶融性シリコーン樹脂とは、軟化点を有するシリコーン樹脂、すなわち、室温では固体であるが、軟化点以上の温度では軟化または溶融するシリコーン樹脂である。本発明の実施形態において、溶融性シリコーン樹脂の軟化点は、JISK2207に規定の試験法に準拠して測定したときに、好ましくは100°C以上、より好ましくは140°C以上である。そのような溶融性シリコーン樹脂としては、例えばSR350GeneralElectricSiliconeproductsDiv社、YR3370モメンティブパフォーマンスマテリアルズジャパン合同会社、WackerBelsil商標PMSMKWackerChemieAG社、GransilPSQGrantIndustries社などが挙げられる。なお、溶融性シリコーン樹脂を溶融紡糸する方法は、それ自体当該技術において公知である。得られた溶融性シリコーン樹脂の繊維は、当該技術において公知の方法によって不融化してもよい。すなわち、本発明の製造方法は、原料のシリコーン樹脂繊維を不融化する工程をさらに含んでいてもよい。なお、不融化とは、繊維の形態を保持しながらシリコーン樹脂を架橋処理することを意味する。この処理により、繊維を構成するシリコーン樹脂が高分子化されるので、上記の焼成工程において、繊維が溶融したり、相互に付着したりすることを防止できる。以下に、本発明を実施例により詳細に説明するが、本発明はこれらの実施例に限定されるものではない。実施例1原料として、シリコーン微粒子であるトスパール120直径2μm、組成SiO166C100H336:モメンティブパフォーマンスマテリアルズジャパン合同会社製を用いた。トスパール12006gをアルミナ管管内径42mmに入れ、焼成炉で水素流通下500ml/分に焼成して、セラミックスを得た。なお、焼成条件は次のとおりである。5°C/分の速度で600°Cまで昇温させ、600°Cで60分間保持することにより一段階目の焼成を行った。さらに、5°C/分の速度で800°C、900°C、1000°C、1100°C、1200°C、1300°Cまたは1400°Cまで昇温させて所定時間60分間または180分間保持することにより二段階目の焼成を行った。一段階目の焼成と二段階目の焼成は連続して行った。900°C、1000°Cおよび1200°Cで焼成して得たセラミックスについて元素分析を行った結果、それぞれSiO151C025H0252、SiO151C025H018およびSiO151C025H006の組成に対応することがわかった。この組成より、得られたセラミックスは主にシリカと炭化ケイ素と残留水素との複合体であることが示唆される。上記の焼成条件で得られたセラミックスについて、質量残存率および肉眼で観察した可視光下の外観色調を、以下の表1に示す。また、各セラミックスに蛍光灯型ブラックライトFL10LBL、ピーク波長352nm:株式会社パナソニック製の光を照射した際に発する蛍光の色調および残光の有無を、以下の表1に示す。肉眼での観察から、本実施例で得たセラミックスは、いずれもブラックライトからの紫外光により白色蛍光を発する蛍光体であることがわかった。また、1000°Cおよび1100°Cで180分間焼成して得た蛍光体は、フラックライト消灯後1~2秒程度の残光が認められた図3。したがって、本発明の製造方法により、蛍光体および残光性蛍光体を得ることができることが示された。F4500形日立分光蛍光光度計株式会社日立ハイテクノロジーズ製を用いて、各蛍光体の発光スペクトルを、330nmを励起波長として測定した。この結果を図1に示す。図1より、800°Cおよび900°Cで焼成して得た蛍光体は410~420nm付近、1000~1400°Cで焼成して得た蛍光体は510~520nm付近に発光ピーク波長を有することがわかった。特に、900°Cから1000°Cにかけて、大きな変化があることがわかった。また、1000~1300°Cで焼成して得た蛍光体の残光について、発光スペクトルを測定した。この結果を図2に示す。残光成分のピーク波長はいずれも570nm付近であった。残光の緩和時間は174~226秒1000~1300°Cであった。上記の蛍光体について、赤外吸収スペクトル測定およびX線回折XRD測定を行った。これらの結果を、それぞれ図4と図5に示す。図4より、800°Cで焼成して得た蛍光体に、メチル基の存在がわずかに認められた。また、図5より、得られた蛍光体は、シリカのようなアモルファスなパターンを示した。ただし、高温域での焼成ではSiCのパターンとの共存も認められた。実施例2原料として、溶融性シリコーン樹脂であるYR3370化学組成:SiO178C122H367、軟化点:約109°C、モメンティブパフォーマンスマテリアルズジャパン合同会社製を用いた。YR337020gを、底部に紡糸口金口径05mmを有するガラス製紡糸管に入れ、該紡糸管を紡糸装置に装着した。該紡糸管をアルゴンガス雰囲気下で130~180°Cに加熱して、YR3370を溶融した。溶融したYR3370をアルゴンガス圧によって紡糸口金から液滴状に押し出し、該液滴を紡糸装置のドラムにより600m/分の速度で巻き取って、シリコーン樹脂繊維平均直径約14μmを得た。ガラス管全長500mm、直径70mmの中に、得られたシリコーン樹脂繊維の束長さ約120mm、重量約100mgと、SiCl410mlの入ったガラスシャーレ直径30mm、高さ10mmとを約300mmの間隔をあけて配置した。このガラス管内の雰囲気を窒素ガスで置換した。なお、ガラス管の繊維束側の外周にラバーヒーター長さ240mm;株式会社三商製を取り付け、ガラス管内の繊維を、不融化剤が配置された側とは独立して加熱できるようにした。このガラス管内に、室温26°Cのアルゴンガスを不融化剤が配置された側から繊維束が配置された側へ50ml/分で流通させながら、ラバーヒーターにより繊維束を室温から100°Cまで1時間で加熱した。この温度で2時間維持した後、室温に戻して、SiCl4蒸気031atmによるシリコーン樹脂繊維の不融化処理を行った。なお、ガラス管内の不融化剤が配置された側の温度は、不融化処理工程の間、室温を維持した。不融化したシリコーン樹脂繊維を、実施例1と同様に水素流通下に焼成して、セラミックスを得た。なお、焼成条件は次のとおりである。5°C/分の速度で600°Cまで昇温させ、600°Cで180分間保持することにより一段階目の焼成を行った。さらに、5°C/分の速度で900または1000°Cまで昇温させて所定時間5、60、90または180分間保持することにより二段階目の焼成を行った。一段階目の焼成と二段階目の焼成は連続して行った。1000°Cで5分間および90分間焼成して得たセラミックスについて元素分析を行った結果、それぞれSiO17C035HxおよびSiO18C031Hx式中、Xは値が不明であることを示すの組成に対応することがわかった。なお、この元素分析においては、得られたセラミックス量が十分ではなかったので、水素の値を測定していない。この結果より、セラミックスには、炭化ケイ素以外に若干の余剰炭素の混在が示唆される。上記で得られたセラミックスについて、質量残存率および肉眼で観察した可視光下の外観色調を、以下の表2に示す。また、各セラミックスに蛍光灯型ブラックライトFL10LBL、ピーク波長352nm:株式会社パナソニック製の光を照射した際に発する蛍光の色調および残光の有無を、以下の表2に示す。肉眼での観察から、本実施例で得たセラミックスは、いずれもブラックライトからの紫外光により白色または黄色の蛍光を発する蛍光体であることがわかった。また、1000°Cで180分間焼成して得た蛍光体は、ブラックライト消灯後1~2秒程度の黄色の残光が認められた。F4500形日立分光蛍光光度計株式会社日立ハイテクノロジーズ製を用いて、各蛍光体の発光スペクトルを、330nmを励起波長として測定した。この結果を図6に示す。図6より900°Cで60分間焼成して得た蛍光体は、475nm付近に発光ピーク波長を有することがわかった。また、1000°Cで5、90および180分間焼成して得た蛍光体は、それぞれ465nm付近、520nm付近および650nm付近に発光ピーク波長を有することがわかった。上記の蛍光体について、赤外吸収スペクトル測定を行った。この結果を、図7に示す。図7より、繊維状の蛍光体の赤外吸収スペクトルは、微粒子の場合よりもブロードなパターンを示した。繊維表面と内部とでは、構造に若干の違いがあるものと推察される。実施例3メチルトリクロロシラン10ml:和光純薬株式会社、純度98以上を、水400mlとエタノール100mlとの混合液500ml中に滴下して、白色沈殿を得た。得られた白色沈殿を十分に水洗した後、100°Cで乾燥させた。乾燥した白色沈殿を原料として、実施例1と同様に水素流通下に焼成した実施例1と同様に水素流通下に焼成して、セラミックスを得た。なお、焼成条件は次のとおりである。5°C/分の速度で600°Cまで昇温させ、600°Cで180分間保持することにより一段階目の焼成を行った。さらに、5°C/分の速度で900°Cまたは1000°Cまで昇温させて60分間保持することにより二段階目の焼成を行った。一段階目の焼成と二段階目の焼成は連続して行った。本実施例で得たセラミックスは全体に淡黄色であり、一部に黒色の部分が見られた。微細構造の観察から、該セラミックスは全体的に多孔質となっていることが確かめられた。本実施例で得たセラミックスは、いずれもブラックライトからの紫外光により白色蛍光を発する蛍光体であることがわかった。また、該蛍光体は、ブラックライト消灯後1~2秒程度の黄色の残光が認められた。実施例4トスパール12006gを実施例1と同様に水素流通下に焼成して、セラミックスを得た。また、トスパール12006gの焼成時の雰囲気を水素からアルゴンまたは空気に代えて、実施例1と同様に焼成してセラミックスを得た。なお、焼成条件は次のとおりである。5°C/分の速度で600°Cまで昇温させ、600°Cで60分間保持することにより一段階目の焼成を行った。さらに、5°C/分の速度で1000°Cまで昇温させて60分間保持することにより二段階目の焼成を行った。一段階目の焼成と二段階目の焼成は連続して行った。各セラミックスに蛍光灯型ブラックライトFL10LBL、ピーク波長352nm:株式会社パナソニック製の光を照射して、セラミックスが蛍光を発するか否かを確認した。結果を図8に示す。図8より、水素雰囲気中で焼成して得たセラミックスは、ブラックライト照射下で蛍光を発するが、アルゴン雰囲気および空気雰囲気中で焼成して得たセラミックスは蛍光を発しなかった。したがって、本発明の蛍光体の製造には、水素雰囲気中での焼成が重要であることがわかる。